(57)【要約】本発明は、重付加反応によってシリコーンエラストマーより作られる架橋可能なシリコーン材料であって、特に印象、例えば歯科用印象を取るのに使用することができるシリコーン材料に関する。本発明の目的は、２５〜２７°の範囲にわたるほどの低さになりうる接触角θ（参照数字１が架橋したシリコーン材料のフィルムの表面を表わしそして参照数字２が該表面に付着した水滴を表わすところの図１を参照されたい）を得ることによって特に顕著な親水性レベルを達成することを可能にする材料を得ることである。本発明は、特に、架橋可能なシリコーン材料に、（ａ）Ｃ10〜Ｃ14脂肪酸を低分子量のポリ（オキシアルキレン）グリコールによってエステル化することによって得られるエステルよりなる少なくとも１種の非イオン性界面活性剤、又は(ａ)＋(ｂ)の相乗的組み合わせ（ここで、ｂは低分子量のポリアルコキシル化Ｃ5〜Ｃ16脂肪アルコールよりなる少なくとも１種の非イオン性界面活性剤を表わす）を導入することを包含する。意図する用途は、印象、例えば歯科用印象を取るために、また、歯科用途における複製物以外の成形品であって、表面で顕著な親水性及び／又は耐電防止性を発現することができる成形品を製造するためにかかるシリコーン材料を使用することに関する。
2005505640.tif 000002
【特許請求の範囲】
【請求項１】
次の成分、
Ｉ．重付加反応によって架橋可能なＰＯＳ組成物であって、
（１）ＰＯＳ（２）化合物のＳｉ−Ｈ架橋性官能基と付加反応によって反応することができるＳｉ−アルケニル官能基を有する少なくとも１種のＰＯＳ化合物、
（２）ＰＯＳ（１）化合物のＳｉ−アルケニル官能基と反応することができるＳｉ−Ｈ官能基を有する少なくとも１種のＰＯＳ化合物、
（３）ＰＯＳ（１）及びＰＯＳ（２）の化合物とは異なる随意成分としての少なくとも１種の非反応性ＰＯＳ化合物であって、希釈剤として使用することができる少なくとも１種の非反応性ＰＯＳ化合物、
（４）重付加反応に触媒作用をするための触媒、及び
（５）粒状補強用無機充填剤、
を含むＰＯＳ組成物と、
II．架橋の前及び後の両方においてシリコーン材料の表面に顕著な親水性を付与することができる１種又はそれ以上の界面活性剤よりなる湿潤剤と、
を含むシリコーン材料において、湿潤剤IIが、
・（ａ）Ｃ10〜Ｃ14直鎖又は分岐鎖を有する飽和モノカルボン酸を、エステルのモル質量Ｍｗが４００〜８００ｇ／モルの範囲になるような数のアルコキシル化単位を有するポリ（オキシアルキレン）グリコールによってエステル化することによって得られるエステルよりなる少なくとも１種の非イオン性界面活性剤（該界面活性剤又は界面活性剤の混合物のＨＬＢは６〜１４の範囲である）、
・（ａ）＋（ｂ）の相乗的組み合わせ、
ここで、（ｂ）は、Ｃ5〜Ｃ16直鎖又は分岐鎖を有するポリアルコキシル化飽和脂肪族アルコールであって、ポリアルコキシル化アルコールのモル質量Ｍｗが２００〜１４００ｇ／モルの範囲になるような数のアルコキシル化単位を含有するポリアルコキシル化飽和脂肪族アルコールよりなる少なくとも１種の非イオン性界面活性剤を表わし、該界面活性剤（ｂ）又は界面活性剤（ｂ）の混合物のＨＬＢは６〜１６の範囲であること、及び
・（ｂ１）＋（ｂ２）の相乗的組み合わせ、
ここで、（ｂ１）は、Ｃ10〜Ｃ16直鎖又は分岐鎖を有しそして６〜１０個のエチレンオキシド（ＥＯ）単位を含有するポリエトキシル化飽和脂肪族アルコールよりなる少なくとも１種の非イオン性界面活性剤を表わし、該界面活性剤（ｂ１）又は界面活性剤（ｂ１）の混合物のＨＬＢは１２〜１６の範囲であり、そして（ｂ２）は、Ｃ6〜Ｃ13直鎖又は分岐鎖を有するポリアルコキシル化飽和脂肪族アルコールであって、ポリアルコキシル化アルコールのモル質量Ｍｗが５００〜１２００ｇ／モルの範囲になるほどの数のエチレンオキシド（ＥＯ）及びプロピレンオキシド（ＰＯ）単位を含有するポリアルコキシル化飽和脂肪族アルコールよりなる少なくとも１種の非イオン性界面活性剤を表わし、該界面活性剤（ｂ２）又は界面活性剤（ｂ２）の混合物のＨＬＢは６〜１６の範囲であること、
よりなる群から選択されることを特徴とするシリコーン材料。
【請求項２】
ＰＯＳ  Ｉ組成物の総質量に対する重量％単位で表わされる界面活性剤又は界面活性剤の混合物の量が１％以上そして好ましくは１．２〜４％の範囲であることを特徴とする請求項１記載の材料。
【請求項３】
・（ａ１）Ｃ10〜Ｃ14直鎖又は分岐鎖を有する飽和モノカルボン酸を、７〜１１個のＥＯ及び／又はＰＯ単位を含有するポリ（オキシアルキレン）グリコールによってエステル化することによって得られるエステルよりなる少なくとも１種の非イオン性界面活性剤（該界面活性剤又は界面活性剤の混合物のＨＬＢは１０〜１４の範囲である）、
・（ａ１）＋（ｂ１）の相乗的組み合わせ、
・（ａ１）＋（ｂ２）の相乗的組み合わせ、
・（ａ１）＋（ｂ３）の相乗的組み合わせ、
ここで、（ｂ３）は、Ｃ10〜Ｃ14直鎖又は分岐鎖を有しそして１〜４個のＥＯ単位を含有するポリエトキシル化飽和脂肪族アルコールよりなる少なくとも１種の非イオン性界面活性剤を表わし、該界面活性剤（ｂ３）又は界面活性剤（ｂ３）の混合物のＨＬＢは６〜１０の範囲であること、及び
・（ｂ１）＋（ｂ２）の相乗的組み合わせ、
よりなる群から選択される湿潤剤を上記の量で使用することを特徴とする請求項１又は２記載の材料。
【請求項４】
３０°又はそれ以下の接触角を達成するために、
−（ａ１）＋（ｂ１）の相乗的組み合わせ、
−（ａ１）＋（ｂ２）の相乗的組み合わせ、及び
−（ｂ１）＋（ｂ２）の相乗的組み合わせ、
ここで、
・界面活性剤の量は１．２〜３％の範囲である、
・（ａ１）／（ｂ１）の重量比は０．５〜１．５の範囲である、
・（ａ１）／（ｂ２）の重量比は０．５〜７の範囲である、及び次の３つの条件を満たす、
（ｉ）該比が０．５〜１．２の範囲であるときには、界面活性剤混合物の量は１．８％未満であり、（２ｉ）該比が３〜７の範囲であるときには、界面活性剤混合物の量は１．８％以上であり、そして（３ｉ）該比が１．２よりも大きく３よりも小さい値の範囲にあるときには、界面活性剤混合物の量は上記の１．２〜３％の範囲にある任意の値である、
・（ｂ１）／（ｂ２）の重量比は０．５〜１．５の範囲である、
によって形成される群から選択される潤滑剤を使用することを特徴とする請求項３記載の材料。
【請求項５】
２５〜２７°の範囲にわたるほどの低い接触角値を達成するために、（ａ１）＋（ｂ２）の相乗的組み合わせ、
ここで、
・界面活性剤混合物の量は１．２〜３％の範囲である、
・（ａ１）／（ｂ２）の重量比は０．７〜１．７の範囲である、及び次の３つの条件を満たす、
（ｉ）該比が０．７〜１の範囲であるときには、界面活性剤混合物の量は１．８％未満であり、（２ｉ）該比が１．５〜１．７の範囲であるときには、界面活性剤混合物の量は１．８％以上であり、そして（３ｉ）該比が１よりも大きく１．５よりも小さい値の範囲であるときには、界面活性剤混合物の量は上記の１．２〜３％の範囲にある任意の値である、
よりなる湿潤剤を使用することを特徴とする請求項４記載の材料。
【請求項６】
２５〜２７°の範囲にわたるほどの低い接触角値を達成するために、（ｂ１）＋（ｂ２）の相乗的組み合わせ、
ここで、
・界面活性剤混合物の量は１．２〜３％の範囲である、
・（ｂ１）／（ｂ２）の重量比は０．８〜１．２の範囲である、
よりなる湿潤剤を使用することを特徴とする請求項４記載の材料。
【請求項７】
ＰＯＳ（１）の化合物が、
（ｉ）式：
ＴaＺbＳｉＯ4-(a+b)/2            （１．１）
［式中、
・ＴはＣ2〜Ｃ6アルケニル基であり、
・Ｚは、触媒の活性に対して好ましくない作用を有さず、そして少なくとも１個のハロゲン原子で随意に置換しうる１〜８個の炭素原子を有するアルキル基及びアリール基から選択されるのが好ましい一価炭化水素基であり、
・ａは１又は２であり、ｂは０、１又は２であり、そしてａ＋ｂは１〜３である］のシロキシル単位、及び
（２ｉ）式：
ＺcＳｉＯ4-c/2                  （１．２）
［式中、Ｚは上記と同じ意味を有し、そしてｃは０〜３の値を有する］の随意単位成分としての他のシロキシル単位、
を含むことを特徴とする請求項１〜６のいずれか一項記載の材料。
【請求項８】
ＰＯＳ（２）の化合物が、
（ｉ）式：
ＨdＬeＳｉＯ4-(d+e)/2            （２．１）
［式中、
・Ｌは、触媒の活性に対して好ましくない作用を有さず、そして少なくとも１個のハロゲン原子で随意に置換しうる１〜８個の炭素原子を有するアルキル基及びアリール基から選択されるのが好ましい一価炭化水素基であり、
・ｄは１又は２であり、ｅは０、１又は２であり、そしてｄ＋ｅは１〜３の値を有する］のシロキシル単位、及び
（２ｉ）平均式：
ＬgＳｉＯ4-g/2                  （２．２）
［式中、Ｌは上記と同じ意味を有し、そしてｇは０〜３の値を有する］の随意単位成分としての他のシロキシル単位、
を含むことを特徴とする請求項１〜７のいずれか一項記載の材料。
【請求項９】
（６）重付加反応のための少なくとも１種の抑制剤、
（７）半補強又は増量充填剤、
（８）１種又はそれ以上の着色剤及び／又は甘味剤及び／又は風味剤及び／又は等張剤、
（９）１種又はそれ以上の殺生剤、及び
（１０）これらの混合物、
よりなる群から選択される１種又はそれ以上の補助成分を更に含むことを特徴とする請求項１〜８のいずれか一項記載の材料。
【請求項１０】
次の成分、
（Ａ）１種又はそれ以上のＰＯＳ（１）化合物、
（Ｂ）１種又はそれ以上のＰＯＳ（２）化合物、
（Ｃ）随意成分としての１種又はそれ以上のＰＯＳ（３）化合物、
（Ｄ）重付加反応に触媒作用をするための触媒（４）、
（Ｅ）補強用無機充填剤、
（Ｆ）随意成分としての１種又はそれ以上の抑制剤（６）、
（Ｇ）随意成分としての半補強又は増量充填剤（７）、
（Ｈ）随意成分としての１種又はそれ以上の薬剤（８）、
（Ｉ）随意成分としての１種又はそれ以上の殺生剤（９）、及び
（Ｊ）１種又はそれ以上の界面活性剤II、
を混合することより本質上なることを特徴とする請求項１〜９のいずれか一項記載のシリコーン材料Ｉ＋IIの製造法。
【請求項１１】
次の点、
・ＰＯＳ（１）及び（２）の化合物間の重付加反応によって架橋されたエラストマーを製造するために互いに接触させようとする２種の成分Ａ及びＢを基材とする系の形態でシリコーン材料を製造し、そして
・成分Ａ及びＢのうちの片方だけが触媒（Ｄ）そして場合によってはＰＯＳ（１）及び（２）の化合物のうちの一方又は他方を含有する、
ことを特徴とする請求項９記載の方法。
【請求項１２】
印象を取るために請求項１〜９のいずれか一項記載のシリコーン材料Ｉ＋IIを使用する方法。
【請求項１３】
印象を取る際に、またエラストマーが十分に架橋され且つ十分に硬質になるまで架橋を続けさせる際に成分Ａ及びＢを一緒に混合することによってシリコーンエラストマーの架橋を開始させることよりなることを特徴とする請求項１２記載の使用法。
【請求項１４】
歯科用途における複製物以外の成形品であって、表面で顕著な親水性及び／又は帯電防止性を発現することができる成形品の製造のために、請求項１〜９のいずれか一項記載のシリコーン材料Ｉ＋IIを使用する方法。
【請求項１５】
歯科用途における複製物以外の成形品が、パッド印刷技術に用いられる如きパッド、及び写真機のローラーであることを特徴とする請求項１４記載の使用法。
【請求項１６】
所望のパッドの形状を有する物品を成形によって形成する際に、またエラストマーが十分に架橋され且つ十分に硬質になるまで架橋を続けさせる際に成分Ａ及びＢを一緒に混合することによってシリコーンエラストマーの架橋を開始させることによって、パッド印刷技術に用いる如きパッドを製造することよりなることを特徴とする請求項１５記載の使用法。
【請求項１７】
重付加反応によってシリコーンエラストマーより作られそして請求項１０又は１１に記載の方法によって得ることができる架橋可能なシリコーン材料であって、架橋後に２３℃及び５０％の相対湿度に制御した雰囲気中で測定される以下の特性、
・２７°以下の落下角θの値によって表わされる顕著な親水性、及び
・８分又は２４時間における４５〜５５の範囲のショアＡ高度、
の組み合わせによって特徴づけられる架橋可能なシリコーン材料。
【請求項１８】
印象を取るために請求項１７記載の材料を使用する方法。
【請求項１９】
歯科用途における複製物以外の成形品であって、表面で顕著な親水性及び／又は帯電防止性を発現することができる成形品の製造のために請求項１７記載の材料を使用する方法。
【請求項２０】
歯科用途における複製物以外の成形品が、パッド印刷技術に用いられる如きパッド、及び写真機のローラーであることを特徴とする請求項１９記載の使用法。
【発明の詳細な説明】
【技術分野】
【０００１】
本発明の分野は、重付加反応によってシリコーンエラストマーに架橋又は硬化させ得るポリオルガノシロキサン（ＰＯＳと略称）化合物と親水性を付与することができる湿潤剤とを含むシリコーン材料の分野である。かかる系のために意図される用途は、特に印象を取ること、より具体的には義歯を作るために歯科印象を取ることである。本明細書における表現「印象を取る」とは、特にプラスターから作られるモデルを形成するために任意の物体及び形状の印象を取る操作のみならず、特にプラスターより作られたモデルを再生又は複製する操作も意味すると理解されたい。本明細書における表現「歯科用印象を取る」とは、歯を全体的に又は部分的に支えている又は支えなくてもよい顎又は顎の一部分の正確な複製を得るために、またプラスターモデルを形成するために口腔内で歯科用印象を取るような操作のみならず、実験室で義歯のための顎又は顎の一部分のプラスターモデルを複製するような複製操作も意味すると理解されたい。また、意図する用途は、歯科用途における複製物以外の成形品であって、表面で顕著な親水性及び／又は帯電防止性を発現することができる成形品の製造も包含する。
【０００２】
また、本発明の課題は、親水性シリコーンエラストマー材料の製造法である。また、本発明の課題は、印象、例えば歯科用印象を取るために、また歯科用途における複製物以外の成形品であって、表面で顕著な親水性及び／又は帯電防止性を発現することができる成形品を製造するために前記材料を使用することである。
【背景技術】
【０００３】
シリコーン材料は、これらの分野において広く使用されている。これは、シリコーン材料が、一方において、多くの様々な化学的、機械的及び物理的特性を示し、そして他方においては、無毒性、無刺激性及び非アレルギー性の挙動を示すという事実に一部分よるものである。更に、シリコーン材料は、微生物の培養に対して貧弱な基体であり、これによってそれらに衛生学に関する著しい特性を付与する。
【０００４】
本発明の範囲内で興味あるＰＯＳ組成物は、少なくとも、
・付加反応によってＰＯＳ（２）化合物のＳｉ−Ｈ架橋性官能基と反応することができるＳｉ−アルケニル官能基を有するＰＯＳ（１）化合物、
・ＰＯＳ（１）化合物のＳｉ−アルケニル官能基と反応することができるＳｉ−Ｈ官能基を有するＰＯＳ（２）化合物、
・ＰＯＳ（１）及びＰＯＳ（２）化合物とは異なる随意成分としての非反応性ＰＯＳ（３）化合物であって、希釈剤として使用することができる非反応性ＰＯＳ（３）化合物、
・重付加反応に触媒作用をするための触媒、及び
・粒状補強用無機充填剤及び随意成分としての半補強又は増量充填剤、
を含む。
【０００５】
かかるＰＯＳ組成物（これは、有益には二成分の形態にあってよい）は、室温において架橋性又は硬化性であり、そして印象、特に歯科用印象を取る分野において特に有益であることが知られている。というのは、これらの組成物は、架橋前に流動性及び皮膜形成性が与えられており、これによって、どんな形状の印象でも細部の優秀な再生で取ることが可能になるからである。その上、これらの組成物は、室温において重付加反応によって数分内で架橋することができる。加えて、それらは、無毒性であり、しかもヨーロパの薬理学的規制を満たしている。架橋（これは、シリコーン組成物の硬化をもたらす）によって、所望の規則をすべて満たす機械的特性、寸法安定性及び耐熱性を有するエラストマー製の成形品を形成することが可能になる。
【０００６】
しかしながら、重付加反応によって架橋するシリコーンを基材とする印象用組成物は固有的に疎水性である。かくして、それ故に、混合した成形用コンパウンドを歯及びガムの湿った表面に適用すると、残留液の存在のためにガムの中空への注入欠陥又は不十分な浸透が生じうる。従って、架橋後に、複製は不良となる。その上、プラスター印象の陽型を複製する操作では、親水性の耐火性プラスターが疎水性シリコーンより作られた型に注入されなければならない。表面間の不相容性のために小さいな空気バブルが吸蔵される可能性があり、この吸蔵は欠陥のある複製品をもたらす。
【０００７】
これらの欠点は、種々の界面活性剤の使用によって固有的に疎水性のＰＯＳ組成物に親水性を付与することによって実質上排除することができる。かくして、米国特許４６５７９５９では、ポリエステル官能基を有するポリオルガノシロキサン、米国特許４６９１０３９及び同４７５２６３３ではエトキシル化シラン、米国特許５０６４８９１ではポリオール官能基を有するポリオルガノシロキサン、ヨーロッパ特許４８０２３３ではポリ（アルコキシル化）脂肪アルコール、そしてフランス特許２６００８８６では必要に応じて非イオン性界面活性剤を組み合わせた水溶性タンパク質を使用することが提案されている。
【０００８】
親水性は、ＰＯＳ重付加組成物から作られた厚さ２ｍｍの架橋フィルムの表面に付着された水滴の接触角を測定することによって定量化される。この角度は、水滴が付着されてから３分後に測定される。添付した図１では、参照数字１は、架橋したシリコーンフィルムの表面を表わし、参照数字２は該表面に付着した水滴を表わし、そして記号θは水滴と付着表面との間の接触角（この角度が測定される）を表わす。
【０００９】
界面活性剤の不在下では、接触角は、一般には、１００〜１０５°付近である。ＰＯＳ重付加組成物に配合される界面活性剤は、該組成物及びそれを基材とする架橋シリコーンエラストマーに対して、親水性（これは、架橋エラストマーの表面に付着された水滴の接触角値の低下で示される）を付与する。親水性と見なすことができるためには、ＰＯＳ重付加組成物は、６５°未満の接触角を有しなければならない。
【００１０】
【特許文献１】
米国特許４６５７９５９
【特許文献２】
米国特許４６９１０３９
【特許文献３】
米国特許４７５２６３３
【特許文献４】
米国特許５０６４８９１
【特許文献５】
ヨーロッパ特許４８０２３３
【特許文献６】
フランス特許２６００８８６
【発明の開示】
【発明が解決しようとする課題】
【００１１】
このような技術的背景の下で、本発明の必須目的のうちの１つは、特に印象、例えば歯科用印象を取るために使用することができるシリコーンであって、しかも、架橋後に次の接触角：
・４０°又はそれ以下、
を、
・３０°又はそれの値、更に良好な値を得る可能性、
・必要に応じて２５〜２７°の範囲にわたる低い値を得る可能性、
と共に達成するのを可能にするシリコーンを提供することである。
【課題を解決するための手段】
【００１２】
この目的を達成するために、他にもあるが、本発明者等は、驚いたことに且つ予想外にも、特定の非イオン性界面活性剤よりなりそして特定の非イオン性界面活性剤の相乗的組み合わせよりなる注意深く選択した湿潤剤を有益に利用することができることを見い出した。
【００１３】
より具体的に言えば、本発明は、その第一の課題に従えば、特に印象、例えば歯科用印象を取るのに使用することができるシリコーン材料であって、次の成分、
Ｉ．重付加反応によって架橋可能なＰＯＳ組成物であって、
（１）ＰＯＳ（２）化合物のＳｉ−Ｈ架橋性官能基と付加反応によって反応することができるＳｉ−アルケニル官能基を有する少なくとも１種のＰＯＳ化合物、
（２）ＰＯＳ（１）化合物のＳｉ−アルケニル官能基と反応することができるＳｉ−Ｈ官能基を有する少なくとも１種のＰＯＳ化合物、
（３）ＰＯＳ（１）及びＰＯＳ（２）の化合物とは異なる随意成分としての少なくとも１種の非反応性ＰＯＳ化合物であって、希釈剤として使用することができる少なくとも１種の非反応性ＰＯＳ化合物、
（４）重付加反応に触媒作用をするための触媒、及び
（５）粒状補強用無機充填剤、
を含むＰＯＳ組成物と、
II．架橋の前及び後の両方においてシリコーン材料の表面に顕著な親水性を付与することができる１種又はそれ以上の界面活性剤よりなる湿潤剤と、
を含むシリコーン材料において、湿潤剤IIが、
・（ａ）Ｃ10〜Ｃ14直鎖又は分岐鎖を有する飽和モノカルボン酸を、エステルのモル質量Ｍｗが４００〜８００ｇ／モルの範囲になるような数のアルコキシル化単位を含有するポリ（オキシアルキレン）グリコールによってエステル化することによって得られるエステルよりなる少なくとも１種の非イオン性界面活性剤（該界面活性剤又は界面活性剤の混合物のＨＬＢは６〜１４の範囲である）、
・（ａ）＋（ｂ）の相乗的組み合わせ、
ここで、（ｂ）は、Ｃ5〜Ｃ16直鎖又は分岐鎖を有するポリアルコキシル化飽和脂肪族アルコールであって、ポリアルコキシル化アルコールのモル質量Ｍｗが２００〜１４００ｇ／モルの範囲になるような数のアルコキシル化単位を含有するポリアルコキシル化飽和脂肪族アルコールよりなる少なくとも１種の非イオン性界面活性剤を表わし、該界面活性剤（ｂ）又は界面活性剤（ｂ）の混合物のＨＬＢは６〜１６の範囲であること、及び
・（ｂ１）＋（ｂ２）の相乗的組み合わせ、
ここで、（ｂ１）は、Ｃ10〜Ｃ16直鎖又は分岐鎖を有しそして６〜１０個のエチレンオキシド（ＥＯ）単位を含有するポリエトキシル化飽和脂肪族アルコールよりなる少なくとも１種の非イオン性界面活性剤を表わし、該界面活性剤（ｂ１）又は界面活性剤（ｂ１）の混合物のＨＬＢは１２〜１６の範囲であり、そして（ｂ２）は、Ｃ6〜Ｃ13直鎖又は分岐鎖を有するポリアルコキシル化飽和脂肪族アルコールであって、ポリアルコキシル化アルコールのモル質量Ｍｗが５００〜１２００ｇ／モルの範囲になるほどの数のエチレンオキシド（ＥＯ）及びプロピレンオキシド（ＰＯ）単位を含有するポリアルコキシル化飽和脂肪族アルコールよりなる少なくとも１種の非イオン性界面活性剤を表わし、該界面活性剤（ｂ２）又は界面活性剤（ｂ２）の混合物のＨＬＢは６〜１６の範囲であること、
よりなる群から選択されることを特徴とするシリコーン材料に関する。
【発明を実施するための最良の形態】
【００１４】
一般には、ＰＯＳ  Ｉ組成物の総質量に対する重量％単位で表わされる界面活性剤又は界面活性剤の混合物の量は１％以上そして好ましくは１．２〜４％の範囲、より好ましくは１．２〜３％の範囲である。
【００１５】
４０°又はそれ以下の接触角を達成するために勧められる本発明の実施操作（操作１）は、
・（ａ１）Ｃ10〜Ｃ14直鎖又は分岐鎖を有する飽和モノカルボン酸を、７〜１１個のＥＯ及び／又はＰＯ単位を含有するポリ（オキシアルキレン）グリコールによってエステル化することによって得られるエステルよりなる少なくとも１種の非イオン性界面活性剤（該界面活性剤又は界面活性剤の混合物のＨＬＢは１０〜１４の範囲である）、
・（ａ１）＋（ｂ１）の相乗的組み合わせ、
・（ａ１）＋（ｂ２）の相乗的組み合わせ、
・（ａ１）＋（ｂ３）の相乗的組み合わせ、
ここで、（ｂ３）は、Ｃ10〜Ｃ14直鎖又は分岐鎖を有しそして１〜４個のＥＯ単位を含有するポリエトキシル化飽和脂肪族アルコールよりなる少なくとも１種の非イオン性界面活性剤を表わし、該界面活性剤（ｂ３）又は界面活性剤（ｂ３）の混合物のＨＬＢは６〜１０の範囲であること、及び
・（ｂ１）＋（ｂ２）の相乗的組み合わせ、
よりなる群から選択される湿潤剤を上記の量で使用することである。
【００１６】
界面活性剤の具体的な例としては、特に、次の化合物：
（ａ）−（ａ１）：
・約９個のＥＯ単位を含有するポリ（オキシエチレン）グリコールによってＣ13脂肪酸（ラウリン酸）をエステル化することによって得られるＨＬＢが１３．１のエステル（商品名「ＬＩＮＣＯＬ  ＰＥ  ４００  ＭＬ」（ＴＡ１と略称））、
（ｂ）−（ｂ１）：
・約８個のＥＯ単位を含有するＨＬＢが１２．８のポリエトキシル化Ｃ13飽和脂肪族アルコール（商品名「ＲＨＯＤＡＳＵＲＦ  ＲＯＸ」（ＴＡ２と略称））、
（ｂ）−（ｂ２）：
・分子量Ｍｗが約１０００ｇ／モルになるほどの数のＥＯ及びＰＯ単位を含有するポリアルコキシル化Ｃ8飽和脂肪族アルコール（商品名「ＴＥＧＯＰＲＥＮ  ＬＰ  １１１」（ＴＡ３と略称））、
・約４個のＥＯ単位及び３個のＰＯ単位を含有するＨＬＢが７のポリアルコキシル化Ｃ10〜Ｃ12飽和脂肪族アルコール（商品名「ＡＮＴＡＲＯＸ  ＦＭ  ３３」（ＴＡ４と略称）、及び
（ｂ）−（ｂ３）：
・約２個のＥＯ単位を含有するＨＬＢが８．１のポリエトキシル化Ｃ12飽和脂肪族アルコール（商品名「ＲＨＯＤＡＳＵＲＥ  ＯＴ／２」）（ＴＡ５と略称）、
を挙げることができる。
【００１７】
３０°又はそれ以下の接触角を達成するのに特に好適な本発明の実施操作（操作２）は、
−（ａ１）＋（ｂ１）の相乗的組み合わせ、
−（ａ１）＋（ｂ２）の相乗的組み合わせ、及び
−（ｂ１）＋（ｂ２）の相乗的組み合わせ、
ここで、
・界面活性剤の量は１．２〜３％の範囲である、
・（ａ１）／（ｂ１）の重量比は０．５〜１．５の範囲である、
・（ａ１）／（ｂ２）の重量比は０．５〜７の範囲である、及び次の３つの条件を満たす、
（ｉ）該比が０．５〜１．２の範囲であるときには、界面活性剤混合物の量は１．８％未満であり、（２ｉ）該比が３〜７の範囲であるときには、界面活性剤混合物の量は１．８％以上であり、そして（３ｉ）該比が１．２よりも大きく３よりも小さい値の範囲にあるときには、界面活性剤混合物の量は上記の１．２〜３％の範囲にある任意の値である、
・（ｂ１）／（ｂ２）の重量比は０．５〜１．５の範囲である、
によって形成される群から選択される潤滑剤を使用することである。
【００１８】
２５〜２７°の範囲にわたるほどの低い接触角値を達成するのに特に好適な本発明の実施操作（操作３）は、（ａ１）＋（ｂ２）の相乗的組み合わせ、
ここで、
・界面活性剤混合物の量は１．２〜３％の範囲である、
・（ａ１）／（ｂ２）の重量比は０．７〜１．７の範囲である、及び次の３つの条件を満たす、
（ｉ）該比が０．７〜１の範囲であるときには、界面活性剤混合物の量は１．８％未満であり、（２ｉ）該比が１．５〜１．７の範囲であるときには、界面活性剤混合物の量は１．８％以上であり、そして（３ｉ）該比が１よりも大きく１．５よりも小さい値の範囲であるときには、界面活性剤混合物の量は上記の１．２〜３％の範囲にある任意の値である、
よりなる湿潤剤を使用することである。
【００１９】
２５〜２７°の範囲にわたるほどの低い接触角値を達成するのに特に好適な本発明の他の実施操作（操作４）は、
−（ｂ１）＋（ｂ２）の相乗的組み合わせ、
ここで、
・界面活性剤混合物の量は１．２〜３％の範囲である、
・（ｂ１）／（ｂ２）の重量比は０．８〜１．２の範囲である、
よりなる湿潤剤を使用することである。
【００２０】
最も効果的な結果をもたらす２５〜２７°の範囲のほどの低い接触角値を達成するのに好適な本発明の実施操作は、操作３において先に規定した（ａ１）＋（ｂ２）の相乗的組み合わせを使用することを包含する操作（操作５）である。
【００２１】
操作５に従ったかかる組み合わせの具体的な例としては、特に、
−（ａ１）＋（ｂ２）の相乗的組み合わせ
ここで、
・（ａ１）は界面活性剤ＴＡ１であり、
・（ｂ２）は界面活性剤ＴＡ３であり、
・界面活性剤の混合物の量は２％であり、そして
・（ａ１）／（ｂ２）重量比は１．６である、
−（ａ１）＋（ｂ２）の相乗的組み合わせ
ここで、
・（ａ１）は界面活性剤ＴＡ１であり、
・（ｂ２）は界面活性剤ＴＡ３であり、
・界面活性剤の混合物の量は１．７５％であり、そして
・（ａ１）／（ｂ２）重量比は０．７５である、
−（ａ１）＋（ｂ２）の相乗的組み合わせ
ここで、
・（ａ１）は界面活性剤ＴＡ１であり、
・（ｂ２）は界面活性剤ＴＡ３であり、
・界面活性剤の混合物の量は１．７５％であり、そして
・（ａ１）／（ｂ２）重量比は１．３３である、及び
−（ａ１）＋（ｂ２）の相乗的組み合わせ
ここで、
・（ａ１）は界面活性剤ＴＡ１であり、
・（ｂ２）は界面活性剤ＴＡ３であり、
・界面活性剤の混合物の量は１．８７５％であり、そして
・（ａ１）／（ｂ２）重量比は１．１５である、
を挙げることができる。
【００２２】
上記から、ＰＯＳ  Ｉ組成物は、次の成分：
（１）ＰＯＳ（２）化合物のＳｉ−Ｈ架橋性官能基と付加反応によって反応することができるＳｉ−アルケニル官能基を有する少なくとも１種のＰＯＳ化合物、
（２）ＰＯＳ（１）化合物のＳｉ−アルケニル官能基と反応することができるＳｉ−Ｈ官能基を有する少なくとも１種のＰＯＳ化合物、
（３）ＰＯＳ（１）及びＰＯＳ（２）の化合物とは異なる随意成分としての少なくとも１種の非反応性ＰＯＳ化合物であって、希釈剤として使用することができる少なくとも１種の非反応性ＰＯＳ化合物、
（４）重付加反応に触媒作用をするための触媒、及び
（５）粒状補強用無機充填剤、
を含むことが明らかである。
【００２３】
ＰＯＳ（１）化合物に関して言えば、これらは、１分子当たり少なくとも２個のＣ2〜Ｃ6アルケニル基が珪素に結合し、しかもこれらの基が連鎖中に及び／又は連鎖の一方若しくは両方の末端に位置されたポリオルガノシロキサンである。
【００２４】
より具体的に言えば、ＰＯＳ化合物は、
（ｉ）式：
ＴaＺbＳｉＯ4-(a+b)/2            （１．１）
［式中、
・ＴはＣ2〜Ｃ6アルケニル基、好ましくはビニル又はアリル基であり、
・Ｚは、触媒の活性に対して好ましくない作用を有さず、そして少なくとも１個のハロゲン原子で随意に置換しうる１〜８個の炭素原子を有するアルキル基、有益には、メチル、エチル、プロピル及び３，３，３−トリフルオルプロピル基から、及びアリール基、有益には、キシリル、トリル及びフェニル基から選択されるのが好ましい一価炭化水素基であり、
・ａは１又は２であり、ｂは０、１又は２であり、そしてａ＋ｂは１〜３好ましくは２〜３である］のシロキシル単位、及び
（２ｉ）式：
ＺcＳｉＯ4-c/2                  （１．２）
［式中、Ｚは上記と同じ意味を有し、そしてｃは０〜３好ましくは２〜３の値を有する］の随意単位成分としての他のシロキシル単位、
を含む。
【００２５】
このＰＯＳ化合物は、２００〜２００００ｍＰａ．ｓそして好ましくは５００〜５０００ｍＰａ．ｓの粘度を有するのが有益である。
【００２６】
もちろん、異なる粘度のいくつかの油の混合物の場合には、その混合物の粘度が考慮される。
【００２７】
ここで係わる粘度はすべて、それ自体公知の態様で２５℃において測定される動的粘度パラメーターに相当する。
【００２８】
ＰＯＳ（１）化合物は式（１．１）の単位からのみ形成することができ、又はそれは式（１．２）の単位も含有することができる。同様に、それは、線状、分岐状、環状又は網状構造を有することができる。
【００２９】
Ｚは、一般には、メチル、エチル及びフェニル基から選択され、そしてＺ基の少なくとも６０モル％（又は６０数％）がメチル基である。
【００３０】
式（１．１）のシロキシル単位の例は、ビニルジメチルシロキシル、ビニルフェニルメチルシロキシル、ビニルメチルシロキシル及びビニルシロキシル単位である。
【００３１】
式（１．２）のシロキシルル単位の例は、ＳｉＯ4/2、ジメチルシロキシル、メチルフェニルシロキシル、ジフェニルシロキシル、メチルシロキシル及びフェニルシロキシル単位である。
【００３２】
ＰＯＳ（１）化合物の例は、ジメチルビニルシリル停止ジメチルポリシロキサン、トリメチルシリル停止（メチルビニル）（ジメチル）ポリシロキサン共重合体、ジメチルビニルシリル停止（メチルビニル）（ジメチル）ポリシロキサン共重合体、環状メチルビニルポリシロキサンの如き線状及び環状化合物である。
【００３３】
ＰＯＳ（２）化合物に関して言えば、これらは、１分子当たり少なくとも２個の水素原子が珪素原子に結合し、しかもこれらのＳｉ−Ｈ基が連鎖中に及び／又は連鎖の一方若しくは両方の末端に位置されたポリオルガノシロキサンである。
【００３４】
当業者には、ＰＯＳ（１）化合物が１分子当たり２個のアルケニル基を有するときには、ＰＯＳ（２）化合物は、好ましくは１分子当たり少なくとも３個の水素原子を有しなければならないことが周知されている。これとは逆に、ＰＯＳ（２）化合物が１分子当たり２個の水素原子を有するときには、ＰＯＳ（２）化合物は、好ましくは１分子当たり少なくとも３個のアルケニル基を有する。
【００３５】
より具体的に言えば、ＰＯＳ（２）化合物は、
（ｉ）式：
ＨdＬeＳｉＯ4-(d+e)/2            （２．１）
［式中、
・Ｌは、触媒の活性に対して好ましくない作用を有さず、そして少なくとも１個のハロゲン原子で随意に置換しうる１〜８個の炭素原子を有するアルキル基、有益には、メチル、エチル、プロピル及び３，３，３−トリフルオルプロピル基、及びアリール基、有益には、キシリル、トリル及びフェニル基から選択されるのが好ましい一価炭化水素基であり、
・ｄは１又は２であり、ｅは０、１又は２であり、そしてｄ＋ｅは１〜３好ましくは２〜３の値を有する］のシロキシル単位、及び
（２ｉ）平均式：
ＬgＳｉＯ4-g/2                  （２．２）
［式中、Ｌは上記と同じ意味を有し、そしてｇは０〜３好ましくは２〜３の値を有する］の随意単位成分としての他のシロキシル単位、
を含むポリオルガノシロキサンである。
【００３６】
このポリオルガノシロキサン（２）の動的粘度は少なくとも１０ｍＰａ．ｓであり、そして好ましくは２０〜１０００ｍＰａ．ｓである。
【００３７】
ＰＯＳ（２）化合物は式（２．１）の単位からのみ形成することができ、又はそれは式（２．２）の単位も含有することができる。ポリオルガノシロキサンは、線状、分岐状、環状又は網状構造を有することができる。
【００３８】
Ｌ基は、先のＺ基と同じ意味を有する。
【００３９】
式（２．１）の単位の例は、Ｈ（ＣＨ3）2ＳｉＯ1/2、ＨＣＨ3ＳｉＯ2/2、Ｈ（Ｃ6Ｈ5）ＳｉＯ2/2である。
【００４０】
式（２．２）の単位の例は、式（１．２）の単位について先に記載したものと同じである。
【００４１】
ＰＯＳ（２）化合物の例は、
・ヒドロゲノジメチルシリル停止ジメチルポリシロキサン、
・トリメチルシリル停止（ジメチル）（ヒドロゲノメチル）ポリシロキサン共重合体、
・ヒドロゲノジメチルシリル停止（ジメチル）（ヒドロゲノメチル）ポリシロキサン共重合体、
・トリメチルシリル停止ヒドロゲノメチルポリシロキサン、及び
・環状ヒドロゲノメチルポリシロキサン、
の如き線状及び環状化合物である。
【００４２】
ＰＯＳ（１）化合物中のアルケニル不飽和を有する基の総数に対して、ＰＯＳ（２）化合物中の珪素に結合した水素原子の数の比率は、０．４〜１０そして好ましくは１〜５である。
【００４３】
希釈剤として使用することができる非反応性ＰＯＳ（３）化合物に関して言えば、これらは、有益には、トリアルキルシリル停止ポリジアルキルオルガノシロキサンの如きポリジオルガノシロキサンであってよい。トリメチルシリル停止ポリジメチルシロキサンが好ましい。ＰＯＳ（３）化合物の２５℃における動的粘度は、１０〜５０００ｍＰａ．ｓそして好ましくは２０〜１０００ｍＰａ．ｓである。これらのＰＯＳ（３）化合物を使用するときには、これらは、ＰＯＳ（１）及び（２）化合物１００重量部当たり１０〜１２０重量部そして好ましくは２０〜１００重量部の量で存在する。
【００４４】
重付加反応に触媒作用を及ぼすための触媒（４）に関して言えば、これらは当業者には周知である。
【００４５】
白金及びロジウム化合物を使用するのが好ましい。特に、米国特許３１５９６０１、同３１５９６０２及び同３２２０９７２、並びにヨーロッパ特許５７４５９、同１８８９７８及び１９０５３０に記載される白金と有機化合物との錯体、並びに米国特許３４１９５９３、同３７１５３３４、同３３７７４３２及び同３８１４７３０に記載される白金とビニルオルガノシロキサンとの錯体を使用することが可能である。より特に好ましい触媒は、白金を基材とするものである。この場合には、白金金属の重量比によって計算した触媒（４）の重量比の量は、一般には２〜４００ｐｐｍそして好ましくは５〜１００ｐｐｍである。これらは、ＰＯＳ（１）及び（２）化合物の総重量に基づく。
【００４６】
粒状補強用無機充填剤（５）に関して言えば、通常使用される充填剤は、珪質充填剤よりなる。使用することができる珪質充填剤としては、当業者に知られた沈降シリカ又は熱分解法シリカのすべてが好適である。もちろん、各種シリカの混合物を使用することも可能である。
【００４７】
好ましい沈降シリカ及び／又は熱分解法シリカは、４０ｍ2／ｇ以上、そしてより正確には５０〜３００ｍ2／ｇのＢＥＴ比表面積を有するものである。より好ましくは、上記の比表面積特性値を有する熱分解法シリカが使用される。より一層好ましくは、１７０〜２３０ｍ2／ｇのＢＥＴ表面積を有する熱分解法シリカが使用される。一般には、この補強用充填剤は、０．１μｍ以下の平均粒度を有する。
【００４８】
これらのシリカは、このままで、又はこの目的に対して通常使用される有機珪素化合物で予め処理された後に配合することができる。これらの化合物としては、ヘキサメチルジシロキサン、オクタメチルジシロキサン及びオクタメチルシクロテトラシロキサンの如きメチルポリシロキサン、ヘキサメチルジシラザン及びヘキサメチルシクロトリシラザンの如きメチルポリシラザン、ジメチルクロルシラン、トリメチルクロルシラン、メチルビニルジクロルシラン及びジメチルビニルクロルシランの如きクロルシラン、並びにジメチルジメトキシシラン、ジメチルビニルエトキシシラン及びトリメチルメトキシシランの如きアルコキシシランが挙げられる。
【００４９】
この処理において、シリカの重量は、それらの初期重量から２０％までそして好ましくは約１８％まで増加することができる。
【００５０】
粒状珪質無機充填剤は、有益なこととして、国際出願ＷＯ−Ａ−９８／５８９９７及びＷＯ−Ａ−００／００８５３の教示に従った方法（これは、ＰＯＳ（１）成分の存在下に実施される相容化剤（例えば、第一処理工程に関してはシラザン、ヒドロキシル化シロキサン、アミン又は有機酸から選択され、そして第二処理工程に関してはシラザンから選択される）による充填剤の二段階処理を示す）を適用することにより充填剤を処理することによって得られる懸濁液の形態で使用されることができることに注目されたい。このような処理が塩基性ｐＨをもたらすならば、分散液に例えば弱酸の如き中和化用酸を添加することが可能である。充填剤のこのような特定の処理は、シリコーン材料（未架橋状態にある）が良好な流動性を保持することが必要であるときに有益である。
【００５１】
これらの充填剤は、ＰＯＳ  Ｉ組成物の総質量に対して２〜３０％好ましくは３〜２０％の量で存在する。
【００５２】
本発明の１つの有益な具体例に従えば、シリコーン材料中のＰＯＳ  Ｉ組成物は、
（６）重付加反応のための少なくとも１種の抑制剤、
（７）半補強又は増量充填剤、
（８）１種又はそれ以上の着色剤及び／又は甘味剤及び／又は風味剤及び／又は等張剤、
（９）１種又はそれ以上の殺生剤、及び
（１０）これらの混合物、
よりなる群から選択される１種又はそれ以上の補助成分を更に含むことができる。
【００５３】
抑制剤（６）は周知の化合物である。特に、有機アミン、有機オキシム、ジカルボン酸ジエステル、アセチレン性アルコール、アセチレン性ケトン及びビニルメチルシクロポリシロキサン（例えば、米国特許３４４５４２０及び同３９８９６６７を参照されたい）を使用することが可能である。アセチレン性アルコールが好ましく、そしてこれに関連してエチニルシクロヘキサノール（ＥＣＨ）が特に好ましい抑制剤である。抑制剤を使用するときには、その濃度は、ＰＯＳ（１）及び（２）化合物の総質量に対してせいぜい２０００ｐｐｍであり、そして好ましくは２〜５００ｐｐｍである。
【００５４】
充填剤（７）に関して言えば、これらは、一般には、０．１μｍ以上の粒径を有し、そして粉砕石英、ジルコニア、焼成粘土、けい藻土、炭酸カルシウム、珪酸アルミニウム及び／又は珪酸ナトリウム、アルミナ、酸化チタン及びこれらの種の混合物から選択されるのが好ましい。充填剤（７）を使用するときには、それらは、シリコーン材料中にＰＯＳ  Ｉ組成物の総重量に対して５〜６０重量％そして好ましくは３０〜５０重量％の量で存在する。
【００５５】
着色剤（８）に関して言えば、無機及び／又は有機顔料を使用することが可能である。
【００５６】
本発明に従ってシリコーン材料中に使用することができる殺生剤（９）に関して言えば、これは、
・クロルアミンＢ（ナトリウムＮ−クロルベンゼンスルホンアミド）、
・クロルアミンＴ（ナトリウムＮ−クロル−Ｐ−トルエンスルホンアミド）、
・ジクロルアミンＴ（Ｎ，Ｎ−ジクロル−Ｐ−トルエンスルホンアミド）、
・Ｎ−トリクロルメチルメルカプト−４−シクロヘキセン−１，２−ジカルボキシルアミド、
・ハラゾン（ｐ−ｎ−ジクロルスルホンアミド安息香酸）、
・Ｎ−クロルスクシンイミド、
・トリクロルメラミン、
【化１】
2005505640.tif 000003
・シアヌル酸、好ましくはトリクロルイソシアヌル酸のＮ−クロル誘導体、及び／又はジクロルイソシアヌル酸ナトリウム二水和物、
・Ｎ−クロルヒダントイン、好ましくは１−ブロム−３−クロル−５，５’−ジメチルヒダントイン又は１，３−ジクロル−５，５’−ジメチルヒダントイン、及び
・これらの混合物、
からなるＮ−塩素化化合物に基づく活性塩素前駆物質の群から選択されるのが好ましいことを理解されたい。
【００５７】
この群の防腐剤は、三価窒素の原子価のうちの１個又は２個が塩素で置換されたアミンの誘導体からなるＮ−クロルアミン群に実質上相当する。水の存在下では、Ｎ−クロルアミンは、次亜塩素酸ＨＣｌＯ又はこの酸の塩、例えばＮａＣｌＯを生成する。ＨＣｌＯ及びＮａＣｌＯは、高い殺菌能を有する活性な塩素化誘導体であって、これらは、本発明に従ってシリコーン材料と組み合わせせて利用することができる（このことは、該材料が口腔内で歯科用印象を取ることが意図されているときに特に言える）。
【００５８】
有益には、殺生剤（９）は、塩素を離脱することによって作用する防腐剤とは異なりそして好ましくは１個又はそれ以上第四アンモニウム（例えば、塩化ベンザルコニウム）を含む処方物の群から選択される少なくとも１種の防腐性補助剤と、そして好ましくは金属イオン錯化剤（例えば、エチレンジアミンテトラ酢酸又はＥＤＴＡ）から選択される随意成分としての少なくとも１種の金属イオン封鎖用活性剤と組み合わせることができる。
【００５９】
殺生剤を使用するときには、その濃度は、シリコーン材料［Ｉ＋IIの組み合わせ］の総質量に対してせいぜい１重量％、好ましくはせいぜい０．８重量％そしてより好ましくは０．００１〜０．５重量％である。
【００６０】
また、本発明は、第二の課題に従えば、先に規定した如きシリコーン材料Ｉ＋IIを製造するための方法にも関する。この方法は、次の成分、
（Ａ）先に規定した如き１種又はそれ以上のＰＯＳ（１）化合物、
（Ｂ）先に規定した如き１種又はそれ以上のＰＯＳ（２）化合物、
（Ｃ）先に規定した如き随意成分としての１種又はそれ以上のＰＯＳ（３）化合物、
（Ｄ）重付加反応に触媒作用をするための触媒（４）、
（Ｅ）先に規定した如き補強用無機充填剤、
（Ｆ）先に規定した如き随意成分としての１種又はそれ以上の抑制剤（６）、
（Ｇ）先に規定した如き随意成分としての半補強又は増量充填剤（７）、
（Ｈ）随意成分としての１種又はそれ以上の薬剤（８）、
（Ｉ）随意成分としての１種又はそれ以上の殺生剤（９）、及び
（Ｊ）先に規定した如き１種又はそれ以上の界面活性剤II、
を混合することより本質上なることを特徴とする。
【００６１】
この混合物は、当業者に知られた適当な技術手段を使用して通常の態様で調製される。
【００６２】
１つの有益な具体例に従えば、成分（Ｇ）は必ず存在することが好ましい。
【００６３】
この方法の有益な変形例に従えば、
・ＰＯＳ（１）及び（２）の化合物間の重付加反応によって架橋されたエラストマーを製造するために互いに接触させようとする２種の成分Ａ及びＢを基材とする系の形態でシリコーン材料が製造され、そして
・成分Ａ及びＢのうちの片方だけが触媒（Ｄ）そして場合によってはＰＯＳ（１）及び（２）の化合物のうちの一方又は他方を含有する。
【００６４】
上記方法の変形例を実施する好ましい方法に従えば、界面活性剤又は界面活性剤混合物は、触媒（Ｄ）を含有しない成分Ａ又はＢに導入される。
【００６５】
また、本発明の課題は、先に記載した如きシリコーン材料Ｉ＋IIを、印象、例えば歯科用印象を取るために使用することである。この使用は、好ましい実施法では、印象を取りそして架橋をエラストマーが十分に架橋され且つ十分に硬質になるまで続けさせる際に成分Ａ及びＢを一緒に混合することによってシリコーンエラストマーの架橋を開始させることよりなる。
【００６６】
他の具体例に従えば、先に記載の如きシリコーン材料Ｉ＋IIは、歯科用途における複製物以外の成形品であって、表面で顕著な親水性及び／又は帯電防止性を発現することができる成形品の製造用に向けられる。該成形品は、例えば、注入成形法又は射出成形法を使用して製造される。シリコーン材料が未架橋状態で良好な流動性を保持することができるのが好ましいような注入成形法の場合では、粒状補強用無機充填剤（５）の規定において先に記載した相容化剤による珪質充填剤の特定の二段階処理を使用するのが有益である。
【００６７】
歯科用途における複製物以外の成形品の具体的な例としては、特に、パッド印刷技術で使用する如きパッド及び複写機のローラーを挙げることができる。
【００６８】
この使用の他の方法に従えば、先に記載の如きシリコーン材料Ｉ＋IIは、パッド印刷技術に使用される如きパッドの製造に特に向けられており、ここで高い機械的特性を有する材料を入手可能にすることは有益であり、しかもその表面エネルギーは、成形好ましくは注入成形によってパッドを製造するのに必要な流動性レベルを維持しながら、１種又はそれ以上の界面活性剤を添加することによって調節することができる。好ましい実施法では、この他の特定の使用は、所望のパッドの形状を有する物品を成形によって形成する際に、また架橋をエラストマーが十分に架橋され且つ十分に硬質になるまで続けされる際に成分Ａ及びＢを混合することによってシリコーンエラストマーの架橋を開始させることよりなる。
【００６９】
室温（２３℃）に近い温度でＰＯＳ（１）及び（２）の化合物間の重付加反応による架橋を開始させて展開することができるけれども、架橋を熱（例えば、６０〜１１０℃の範囲の温度への加熱によって）によって、及び／又は電磁線（電子ビーム）によって、及び／又は赤外線によって実施することも可能である。
【００７０】
本発明に従ったシリコーン材料の製造について説明する以下の実施例を、流動性、親水性及び機械的特性の面でのその評価と共に参照することによって本発明のより明確な理解が得られよう。
【実施例】
【００７１】
例１〜２６及び対照試験１〜５
１．使用する原料のリスト
１．１．二成分系中の成分Ａ
・ＰＯＳ（１）：連鎖の各末端が（ＣＨ3）2ＶｉＳｉＯ1/2単位によって停止されたポリジメチルシロキサン油であって、６００ｍＰａ．ｓの粘度を有しそして油１００ｇ中に約０．０１４個のビニル（Ｖｉ）官能基を含有するポリジメチルシロキサン油、
・触媒（４）：ジビニルテトラメチルジシロキサンによって錯化された白金（０）：使用されるものは、約１１重量％の白金（０）を含有し配位子を持つ白金錯体のジビニルテトラメチルジシロキサン溶液である（カーステッデツの触媒と称される）、
・充填剤（５）：オクタメチルシクロテトラシロキサンで処理された熱分解法シリカ（商品名「ＡＥＲＯＳＩＬ  Ｒ  ９７２」の下に販売）、
・充填剤（７）：１０μｍの平均粒度を有する粉砕石英（商品名「ＳＩＣＲＯＮ  ＳＡ  ６００」の下に販売）、及び
・白色着色用ベース（８）：ＰＯＳ（１）油の画分中に分散されたＴｉＯ2分散液（６０重量％のＴｉＯ2）
【００７２】
１．２．二成分系中の成分Ｂ：
・ＰＯＳ（１）：成分Ａ参照
・ＰＯＳ（１’）：連鎖の各末端が（ＣＨ3）2ＶｉＳｉＯ1/2単位によって停止されたポリジメチルシロキサン油であって、３５００ｍＰａ．ｓの粘度を有しそして油１００ｇ中に約０．００７４個のビニル（Ｖｉ）官能基を含有するポリジメチルシロキサン油、
・ＰＯＳ（２）：連鎖の各末端が（ＣＨ3）2ＨＳｉＯ1/2単位によって停止されたポリ（ジメチル）（ヒドロゲノメチル）シロキサン油であって、３０ｍＰａ．ｓの粘度を有しそして油１００ｇ中に約０．２５個のＳｉＨ官能基を含有するポリ（ジメチル）（ヒドロゲノメチル）シロキサン油、
・充填剤（５）：成分Ａ参照
・充填剤（７）：成分Ｂ参照
・黄色着色用ベース（８）：３０重量％のキノリンイエローと７０重量％のＰＯＳ（１’）油との混合物、及び
・湿潤剤II：以下に提供する表１，２及び３に示した説明参照
【００７３】
２．試験した二成分系中の成分Ａ及びＢの構成：
【表１】
2005505640.tif 000004
【００７４】
３．組成物の調製
３．１．成分Ａ：
プラネタリーミキサーに、次の成分、ＰＯＳ（１）、充填剤（７）、充填剤（５）及び着色用ベース（８）を２３℃で導入した。これらをすべて、４００回転／分で２時間撹拌することによって均質化した。次いで、撹拌を停止してからカーステッデツの触媒（４）を添加し、そして４００回転／分で１０分間撹拌することによって更なる均質化を行った。
次に、撹拌を停止せずに、混合物を２３℃で２６６×１０2の減圧下に１０分間ガス抜きした。
【００７５】
３．２．成分Ｂ：
上記のミキサーにおいて、次の工程、
ＰＯＳ（１）化合物、充填剤（７）、充填剤（５）、キノリンイエローを基材とする着色用ベース（８）、及びＰＯＳ（１’）油の導入、並びに２３℃において５０回転／分で２時間の撹拌による均質化、
を実施した。
【００７６】
撹拌を停止し、そしてＰＯＳ（２）及び界面活性剤を加えた。５０回転／分で１時間撹拌することによって更なる均質化を行った。最後に、成分Ａの場合に先に記載した如くして、しかし５０回転／分で撹拌しながら混合物をガス抜きした。
【００７７】
３．３．二成分系Ａ＋Ｂ：
２３℃の室温において５０重量部の成分Ａを５０重量部の成分Ｂと混合することによって本発明に従ったシリコーン材料を得た。Ａ＋Ｂ混合物の調製後、各二成分系の架橋を２３℃の室温で実施した。
【００７８】
４．結果：
これらを以下の表１、２及び３に記載する。
【００７９】
【表２】
2005505640.tif 000005
【００８０】
【表３】
2005505640.tif 000006
【００８１】
【表４】
2005505640.tif 000007
【００８２】
表１、２及び３の説明
（１）ＴＡ１：ＬＩＮＣＯＬ  ＰＥ  ４００  ＭＬ
（２）ＴＡ２：ＲＨＯＤＡＳＵＲＦ  ＲＯＸ
（３）ＴＡ３：ＴＥＧＯＰＲＥＮ  ＬＰ  １１１
（４）ＴＡ４：ＡＮＴＡＲＯＸ  ＦＭ  ３３
（５）ＴＡ５：ＲＨＯＤＡＳＵＲＦ  ＯＴ／２
（６）ＴＡ６：ＴＥＧＯＰＲＥＮ  ５８６３（ポリエステル官能基を有するポリオルガノシロキサン）
（７）Ａ＋Ｂ中の重量％：即ち、界面活性剤を考慮に入れないで成分Ｂを考慮する際の二成分系の成分Ａ及びＢの合計中の重量％
（８）重量比：これは、ＴＡ１／共界面活性剤（ＴＡ２、ＴＡ３、ＴＡ４又はＴＡ５）重量比、又はＴＡ２／ＴＡ３重量比
【００８３】
（９）架橋反応速度は手動で測定された。次の時間が測定された。
・使用時間：これは、２つの成分Ａ及びＢの混合物が、それを型に適用して複製するのを可能にする流体挙動を保持する間の時間に相当する。この時間後に、混合物は、エラストマーの特性を有するようになる。
・硬化時間：これは、２３℃において硬化が完了した後の時間に相当する。このとき、混合物は、手で触って乾燥しており、そして印象、例えば歯科用印象を口腔から取り出すことができる。
【００８４】
（１０）ショアＡ硬度は、２３℃及び５０％の相対湿度に制御した雰囲気中で、第一回目に、２つの成分Ａ＋Ｂの混合物の調製から８分後に（即ち、８分の架橋後に）、そして第二回目に、２つの成分Ａ＋Ｂの混合物の調製から２４時間後に（即ち、２４時間の架橋後に）測定される。この操作は、ＤＩＮ  ５３５０５基準における表示に従って商品名「ＺＷＩＣＫ  ３１４０．Ｈ０４」の下に販売されるジュロメーターを厚さ６ｍｍのピンと共に使用して実施される。
【００８５】
（１１）接触角：シリコーン材料の架橋の終了から１０分後に親水性が測定される。この架橋の終了は、一般には、２つの成分Ａ及びＢを混合してから１５分後に得られる。この方法は、架橋したシリコーンエラストマーを基材とするフィルムの表面に容量で約１０〜６０ｍｍ3の水滴を付着させ、そしてカメラ（画像拡大鏡を持つ）、及び商品名「ＯＬＹＭＰＵＳ  ＤＭＳ  ３００」の下に販売される機器よりなるゴニオーメーターを使用して接触角θを測定することよりなる。接触角は、水滴を付着させてから３分後に測定される。表示される値は、３回の測定値の平均値である。
【００８６】
測定は、２３℃及び５０％の相対湿度に制御した雰囲気中で実施される。ドクターブレードを使用してシリコーン材料のビーズを流体の状態にある間に塗布することによって、７ｃｍ×３ｃｍ×０．２ｃｍの寸法を有する架橋したシリコーンエラストマーフィルムを調製し、そしてこの材料を放置してその完結まで架橋させる。
【００８７】
先に報告した例５、８、１７、１８及び２０は、本願発明に従えば、一方において、２５〜２７°そしてより良好には２５〜２６°未満の値の範囲にわたるほどの低い接触角を得ることによって極めて高い顕著な親水性レベルを有し、そして、他方においては、特に４５〜５５の範囲にわたる８分又は２４時間でのショアＡ硬度値を得ることによって優れた顕著な機械的特性を有するシリコーン材料を得ることが可能であることを明確に示している。
【国際公開パンフレット】
2005505640.tif 000008
2005505640.tif 000009
2005505640.tif 000010
2005505640.tif 000011
2005505640.tif 000012
2005505640.tif 000013
2005505640.tif 000014
2005505640.tif 000015
2005505640.tif 000016
2005505640.tif 000017
2005505640.tif 000018
2005505640.tif 000019
2005505640.tif 000020
2005505640.tif 000021
2005505640.tif 000022
2005505640.tif 000023
2005505640.tif 000024
2005505640.tif 000025
2005505640.tif 000026
2005505640.tif 000027
2005505640.tif 000028
2005505640.tif 000029
2005505640.tif 000030
2005505640.tif 000031
2005505640.tif 000032
2005505640.tif 000033
2005505640.tif 000034
2005505640.tif 000035
2005505640.tif 000036
2005505640.tif 000037
2005505640.tif 000038
【国際調査報告】
2005505640.tif 000039
2005505640.tif 000040
2005505640.tif 000041
2005505640.tif 000042
2005505640.tif 000043
2005505640.tif 000044